(57)【特許請求の範囲】
【請求項１】
裏金層と、該裏金層の表面側に接合された摺動層とからなるスラスト軸受において、
前記裏金層は、前記摺動層が接合される中間層と、前記裏金層の背面側に配設された緩衝層とから構成されるとともに、いずれの層も鉄又は鉄合金からなり、
前記緩衝層は、前記スラスト軸受の厚さＴに対して２〜２０％の厚さを有し、空孔率が１０〜５０％であることを特徴とするスラスト軸受。
【請求項２】
前記摺動層は、銅合金からなり、
前記裏金層は、鉄又は鉄合金のマトリクスに銅又は銅合金相が分散した組織であり、
前記摺動層と前記中間層との界面で、前記摺動層の銅合金と前記中間層に分散した銅又は銅合金相とが接することを特徴とする請求項１記載のスラスト軸受。
【請求項３】
前記中間層に分散した銅合金相は、前記中間層から前記摺動層に拡散することが可能な拡散成分を含むことを特徴とする請求項２記載のスラスト軸受。
【請求項４】
前記拡散成分は、Ｓｎ、Ｚｎ、Ｎｉの元素群から選択される少なくとも１種以上を含むことを特徴とする請求項３記載のスラスト軸受。
【発明の詳細な説明】
【技術分野】
【０００１】
本発明は、裏金層と、該裏金層の表面側に接合された摺動層とからなるスラスト軸受に係り、内燃機関のクランク軸用や過給機用などに好適なスラスト軸受に関するものである。
【背景技術】
【０００２】
従来、内燃機関のクランク軸用のスラスト軸受には、ホワイトメタルや銅合金、アルミ合金などを用いた軸受合金層と、軸受の強度を高めるための裏金層と、から構成されるすべり軸受が用いられている（例えば、特許文献１参照）。このようなクランク軸用のスラスト軸受は、２個の半割スラスト軸受により構成されており、一方の半割スラスト軸受がシリンダブロックに、他方の半割スラスト軸受が軸受キャップに取り付けられている。より詳細には、例えば特許文献２の図５に示すように、シリンダブロックの下部に軸受キャップを取り付けて構成された軸受ハウジングにおいて、円形凹部により構成される受け座を形成し、この受け座には、クランク軸のスラストカラーを受けるスラスト軸受が配設されることで、スラスト軸受がクランク軸のスラスト荷重を受けるようになっている。
【先行技術文献】
【特許文献】
【０００３】
【特許文献１】特開平６−１９２７７４号公報
【特許文献２】特開平１１−２０１１４５号公報
【発明の概要】
【発明が解決しようとする課題】
【０００４】
ところで、内燃機関のクランク軸が回転すると、その回転力は、クランク軸の出力側の端部からクラッチを介して変速機に伝達される。このとき、スラスト軸受は、クランク軸の軸方向に生じる軸線方向力の負荷を受ける。そして、クランク軸と変速機とがクラッチにより遮断された状態から接続された直後には、軸方向のトルク反力が発生することから、クランク軸の出力側の端部からクランク軸に軸線方向力Ｆ（図６参照）が衝撃的に入力し、クランク軸が出力側の反対方向に変位させられる。
【０００５】
上記したクランク軸の軸線方向力Ｆは、スラスト軸受における摺動層の摺動面が受ける最大負荷となる。そして、図６に示すように、スラスト軸受１３における摺動層１１の摺動面にクランク軸の軸線方向力Ｆを衝撃的に受けた瞬間、摺動層１１と裏金層１２との界面において、摺動層１１と裏金層１２との弾性変形量の差によりせん断応力が発生する。この場合、摺動層１１と裏金層１２との弾性変形量の差が大きいため、界面に発生するせん断応力が大きくなり、クランク軸の軸線方向力Ｆを繰り返し受けたときに、摺動層１１に疲労が起こりやすい。本発明は、上記した事情に鑑みなされたものであり、その目的とするところは、摺動時に加わるクランク軸の軸線方向力により界面に発生するせん断応力を低下させ、摺動層の疲労損傷を防ぐことが可能なスラスト軸受を提供することにある。
【課題を解決するための手段】
【０００６】
上記した目的を達成するために、請求項１に係る発明は、裏金層と、該裏金層の表面側に接合された摺動層とからなるスラスト軸受において、前記裏金層は、前記摺動層が接合される中間層と、前記裏金層の背面側に配設された緩衝層とから構成されるとともに、いずれの層も鉄又は鉄合金からなり、前記緩衝層は、前記スラスト軸受の厚さＴに対して２〜２０％の厚さを有し、空孔率が１０〜５０％であることを特徴とする。
【０００７】
請求項２に係る発明は、請求項１記載のスラスト軸受において、前記摺動層は、銅合金からなり、前記裏金層は、鉄又は鉄合金のマトリクスに銅又は銅合金相が分散した組織であり、前記摺動層と前記中間層との界面で、前記摺動層の銅合金と前記中間層に分散した銅又は銅合金相とが接することを特徴とする。
【０００８】
請求項３に係る発明は、請求項２記載のスラスト軸受において、前記中間層に分散した銅合金相は、前記中間層から前記摺動層に拡散することが可能な拡散成分を含むことを特徴とする。
【０００９】
請求項４に係る発明は、請求項３記載のスラスト軸受において、前記拡散成分は、Ｓｎ、Ｚｎ、Ｎｉの元素群から選択される少なくとも１種以上を含むことを特徴とする。
【発明の効果】
【００１０】
請求項１に係る発明は、図１に示すように、裏金層２と、該裏金層２の表面側に接合された摺動層１とからなるスラスト軸受７において、裏金層２は、摺動層１が接合される中間層３と、裏金層２の背面側に配設された緩衝層４とから構成されている。なお、スラスト軸受７は、図示しないが、円環形状又は半円環形状で形成されており、軸受ハウジングに嵌合して配設されることで、クランク軸のスラスト荷重を受けることができる。また、中間層３と、緩衝層４とから構成される裏金層２は、鉄又は鉄合金を用いることで、スラスト軸受７にかかる負荷に対して、十分な強度を確保することができる。一方、摺動層１は、Ｃｕ合金、Ａｌ合金、Ｓｎ合金、Ｂｉ合金等の軸受合金を用いることができる。
【００１１】
また、スラスト軸受７における摺動層１の摺動面にクランク軸の軸線方向力Ｆを衝撃的に受けると、摺動層１と、裏金層２を構成する中間層３及び緩衝層４とが弾性変形する。そして、図２に示すように、鉄又は鉄合金相５が含まれる緩衝層４には、空孔６が形成されており、その緩衝層４の空孔率を１０〜５０％にすると、緩衝層４の層内に空孔６が多く形成されているため、中間層３よりも緩衝層４の弾性変形量が大きくなる。このような緩衝層４を設けた場合には、図３に示すように、緩衝層４を設けない場合と比べて、クランク軸の軸線方向力Ｆによる摺動層１と裏金層２の中間層３とのそれぞれの弾性変形量が小さくなり、界面での弾性変形量の差が相対的に小さくなる。このため、界面に発生するせん断応力が小さくなり、摺動層１の疲労損傷を防ぐことができる。
【００１２】
一方、請求項１に係る発明のような緩衝層４を設けなかった場合には、摺動層１の摺動面にクランク軸の軸線方向力Ｆを受けたとき、摺動層１と裏金層２の中間層３とのそれぞれの弾性変形量が大きいため、界面での弾性変形量の差が大きくなる。このため、界面に発生するせん断応力が大きくなり、摺動層１に疲労が起こりやすい。
【００１３】
また、緩衝層４の空孔率は、１０〜５０％としているが、緩衝層４の空孔率が１０％未満であると、摺動層１の摺動面にクランク軸の軸線方向力Ｆを受けたとき、緩衝層４の弾性変形量が小さくなり、摺動層１と裏金層２との界面に発生するせん断応力を抑制する効果が十分でなくなる。一方、緩衝層４の空孔率が５０％を超えると、緩衝層４の強度が低くなり過ぎるため、摺動層１の摺動面にクランク軸の軸線方向力Ｆを受けたとき、緩衝層４が塑性変形したり、或いは、緩衝層４が疲労を起こす場合がある。より好ましくは、緩衝層４の空孔率が２０〜４０％の範囲である。
【００１４】
また、緩衝層４は、スラスト軸受７の厚さＴに対して２〜２０％の厚さを有するが、緩衝層４の厚さが２％未満であると、摺動層１の摺動面にクランク軸の軸線方向力Ｆを受けたとき、緩衝層４の弾性変形量が小さくなり、摺動層１と裏金層２との界面に発生するせん断応力を抑制する効果が十分でなくなる。一方、緩衝層４の厚さが２０％を超えると、緩衝層４が含まれる裏金層２の強度が低下し、スラスト軸受７の強度が低下する。より好ましくは、緩衝層４の厚さが５〜１３％の範囲である。また、緩衝層４の厚さは、裏金層２の厚さに対して１０％以下とすることが好ましい。これは、裏金層２の厚さに対する中間層３の割合が少なくなるほど、裏金層２の強度が低下し、スラスト軸受７の強度が低下するためである。
【００１５】
なお、摺動層１は、緻密化されていることが好ましい。ただし、摺動層１は、平均５％未満の空孔率が許容される。また、裏金層２を構成する中間層３も、緻密化されていることが好ましい。ただし、中間層３は、平均５％未満の空孔率が許容される。例えば、裏金層２を構成する緩衝層４だけでなく、中間層３も空孔を多くするとスラスト軸受７の強度を高める目的の裏金層２として機能しない。また、スラスト軸受７に衝撃的に負荷が加えられた場合、摺動層１と中間層３との界面では、空孔６を多くすると２層の接触面積が減少しており、中間層３の空孔部を除いた２層の接触部のみにせん断応力が作用するため、せん断が発生しやすく、摺動層１に疲労が起こりやすい。
【００１６】
請求項２に係る発明のように、摺動層１は、銅合金からなるが、銅合金の具体的な組成としては、Ｃｕ−Ｓｎ系、Ｃｕ−Ｎｉ系、Ｃｕ−Ｚｎ系、等の組成の銅合金が挙げられる。このような組成の銅合金は、軸受合金の中でも強度が高く、衝撃的に負荷を受ける内燃機関用のスラスト軸受７として好適である。また、銅合金の具体的な添加量（含有量）としては、Ｓｎの場合に２〜１２％、Ｎｉの場合に１〜１０％、Ｚｎの場合に１０〜４０％の範囲であることが好ましい。
【００１７】
また、裏金層２は、鉄又は鉄合金のマトリクスに銅又は銅合金相８が分散した組織であるが、銅又は銅合金相８の具体的な組成としては、不可避不純物を含んだ銅、Ｃｕ−Ｂｅ系、Ｃｕ−Ｍｇ系、Ｃｕ−Ａｌ系、Ｃｕ−Ｓｉ系、Ｃｕ−Ｐ系、Ｃｕ−Ｔｉ系、Ｃｕ−Ｖ系、Ｃｕ−Ｃｒ系、Ｃｕ−Ｃｏ系、Ｃｕ−Ｚｒ系、Ｃｕ−Ｍｏ系、Ｃｕ−Ｔｅ系、等の組成の銅合金が挙げられる。そして、図４に示すように、摺動層１と中間層３との界面において、摺動層１の銅合金と中間層３に分散した銅又は銅合金相８とが接することで、焼結時にＣｕ原子が相互拡散することにより接合強度が高くなり、摺動層１と中間層３との界面からの疲労が起こり難くなる。
【００１８】
なお、裏金層２の中間層３における摺動層１側の界面において、中間層３に分散した銅又は銅合金相８の面積率は、３０〜７０％の範囲であることが好ましい。その銅又は銅合金相８の面積率が３０％未満であると、焼結時にＣｕ原子の拡散が少なくなり、摺動層１と中間層３との接合強度を高くする効果が十分でなくなる。一方、銅又は銅合金相８の面積率が７０％を超えると、中間層３が含まれる裏金層２の強度が低下するため、スラスト軸受７の強度が低下し、耐疲労性が低下する。
【００１９】
請求項３に係る発明のように、中間層３に分散した銅合金相８は、中間層３から摺動層１に拡散することが可能な拡散成分を含むようにしている。この拡散成分とは、中間層３に分散した銅合金相８に固溶される成分であり、焼結時に摺動層１と中間層３との界面において、中間層３側から摺動層１側に拡散成分が拡散し、摺動層１と裏金層２を構成する中間層３との接合強度が高められる。特に、摺動層１の銅合金にも拡散成分を含むようにした場合には、図５に示すように、中間層３側から摺動層１側にだけでなく、摺動層１側から中間層３側にも拡散成分が拡散するようになり、摺動層１と裏金層２を構成する中間層３との接合強度がさらに高められる。
【００２０】
請求項４に係る発明のように、拡散成分は、Ｓｎ、Ｚｎ、Ｎｉの元素群から選択される少なくとも１種以上を含むようにしている。なお、拡散成分が含まれる銅合金相８の具体的な添加量（含有量）としては、Ｓｎの場合に２〜１２％、Ｎｉの場合に１〜１０％、Ｚｎの場合に１０〜４０％の範囲であることが好ましい。特に、中間層３に分散した銅合金相８だけでなく、摺動層１の銅合金にも拡散成分を含むようにした場合には、共通の拡散成分が含まれることが好ましい。なお、上記拡散成分の添加量（含有量）は、裏金層２の全体に対する添加量（含有量）ではなく、裏金層２中に分散した銅合金相８に対する添加量（含有量）である。
【００２１】
なお、本発明において、鉄、鉄合金、銅、銅合金は、不可避不純物を含むものである。また、本発明において、裏金層２中における中間層３と緩衝層４とは、同一の組成で、一体化して形成されることが好ましい。例えば、裏金層２中における中間層３と緩衝層４とが異なる組成で形成されると、中間層３と緩衝層４との界面が疲労の起点になりやすい。
【００２２】
また、本発明の摺動層１には、耐焼付性を向上させるため、Ｂｉ、Ｐｂ等の軟質金属や、黒鉛、Ｍｏ2Ｓ、ＢＮ等の固体潤滑剤を添加してもよい。また、本発明の摺動層１の表面には、相手軸との初期なじみ性を付与するため、オーバレイ層が被覆されてもよい。また、本発明のスラスト軸受７は、内燃機関のクランク軸用や過給器用のスラスト軸受７として好適であるが、これらの用途に限定されない。
【図面の簡単な説明】
【００２３】
【図１】緩衝層及び中間層からなる裏金層と、摺動層とから構成されるスラスト軸受を示す模式図である。
【図２】裏金層を構成する緩衝層の拡大図である。
【図３】摺動層と裏金層との界面疲労における緩衝層の効果を説明するための概略図である。
【図４】裏金層に銅又は銅合金相を分散したスラスト軸受を示す模式図である。
【図５】拡散成分の拡散を説明するための摺動層と裏金層との界面に隣接する領域の拡大図である。
【図６】従来品における摺動層と裏金層との界面疲労メカニズムを説明するための概略図である。
【発明を実施するための形態】
【００２４】
本実施形態に係る緩衝層４及び中間層３からなる裏金層２と、摺動層１とから構成されるスラスト軸受７を以下に説明する手順で作製した。まず、実施例１〜１２は、裏金層２となる金属粉末として、表１に示す組成の金属粉末を圧粉成形し予備焼結した後、摺動層１と接合される表面とは反対側の面（スラスト軸受７の背面側となる面）を固定し、摺動層１と接合される表面を背面側へ向かって一方向に圧縮する加工を施した。これにより、裏金層２を構成する中間層３の内部および摺動層１と接合される表面は緻密になり、圧縮側とは反対側のスラスト軸受７の背面側には、内部に空孔６を有する層として緩衝層４が形成される。なお、緩衝層４の厚さや空孔率は、裏金層２の圧粉成形時の密度やその後の圧縮加工での圧縮荷重を変えることで制御した。その後、緻密な側の裏金層２表面に摺動層１となる金属粉末として、表１に示す組成の金属粉末を散布し、圧粉成形し焼結することで、裏金層２と摺動層１とを接合させた。なお、摺動層１の厚さは、０．５ｍｍとし、裏金層２の厚さは、２．５ｍｍとした。このような作製方法により、図１に示すような、緩衝層４及び中間層３からなる裏金層２と、摺動層１とから構成される円環形状のスラスト軸受７を作製し、スラスト疲労試験に用いられる試験片とした。
【００２５】
【表１】
0005562463.tif 000002
【００２６】
また、実施例１の裏金層２は、Ｆｅ粉を圧粉成形し焼結することで作製した。また、実施例２〜４の裏金層２は、鋼粉としてＳ１０Ｃ（Ｆｅ−０．１質量％Ｃ合金）を圧粉成形し焼結することで作製した。また、実施例５〜１２の裏金層２は、実施例２〜４で用いられた鋼粉と、該鋼粉と質量割合５０％で混合したときに表１に示す「裏金層の化学成分」となる銅又は銅合金粉を混合した後、圧粉成形し焼結することで作製した。なお、表１に示す「裏金層の化学成分」中のＣｕ、Ｓｎ、Ｚｎ、Ｎｉの成分は、銅又は銅合金相８の形成に関係する成分であり、これらの成分からなる銅又は銅合金相８が裏金層２中に分散した組織となる。
【００２７】
また、実施例１〜１２は、スラスト軸受７の厚さに対する緩衝層４の厚さ（表１に示す緩衝層４厚さ／総厚）を２〜２０％の範囲とし、緩衝層４の空孔率を１０〜５０％の範囲とした。なお、実施例１，２は、緩衝層４厚さ／総厚と緩衝層４の空孔率とが上記範囲の下限値付近となるように作製し、実施例３は、緩衝層４厚さ／総厚と緩衝層４の空孔率とが上記範囲の中央値付近となるように作製し、実施例４は、緩衝層４厚さ／総厚と緩衝層４の空孔率とが上記範囲の上限値付近となるように作製した。また、空孔率は、１００倍〜２００倍の断面組織写真から一般的な画像解析方法（解析ソフト：Ｉｍａｇｅ−Ｐｒｏ Ｐｌｕｓ（Ｖｅｒｓｉｏｎ４．５）；（株）プラネトロン製）を用いて測定した。
【００２８】
一方、比較例１は、摺動層と組織全体に空孔を有する裏金層（全体が実施例の緩衝層４に相当する層だけで構成され、中間層３に相当する構成を有さない裏金層）からなる円環形状のスラスト軸受である。比較例１は、実施例２〜４で用いられた鋼粉とＣｕ−１０質量％Ｓｎ粉を質量割合５０％で混合し、組織全体に空孔が残るように圧粉成形し焼結して裏金層を作製した後、実施例と同様の方法で摺動層を形成し、円環形状のスラスト軸受を作製した。また、比較例２は、鋼裏金板上に摺動層となるＣｕ−１０質量％Ｓｎ粉を散布し、焼結、圧延、焼結を施した従来のバイメタル材から、円環形状のスラスト軸受を作製した。また、比較例３〜８は、実施例１と同様の組成で円環形状のスラスト軸受を作製するが、緩衝層厚さ／総厚として２〜２０％の範囲、又は、摺動層の空孔率として１０〜５０％の範囲のいずれか一方又は両方が範囲外となるように作製した。なお、比較例１〜８の摺動層の厚さは、０．５ｍｍとし、裏金層の厚さは、２．５ｍｍとした。
【００２９】
なお、実施例１〜１２の摺動層１の空孔率は、すべて１％未満となるように作製し、比較例２〜８の摺動層の空孔率も、１％未満となるように作製した。また、実施例１〜１２の裏金層２を構成する中間層３の空孔率は、すべて平均５％未満となるように作製し、比較例２〜８の裏金層を構成する中間層の空孔率も、平均５％未満となるように作製した。なお、実施例１〜１２は、緩衝層４の組織中の空孔６がすべて直径２００μｍ以下であり、比較例１，３〜８の緩衝層の組織中の空孔も、すべて直径２００μｍ以下であった。
【００３０】
次に、本実施形態に係るスラスト軸受７を用いた実施例１〜１２および比較例１〜８について、スラスト試験機を用いてスラスト疲労試験を行った。表２には、スラスト疲労試験の試験条件を示す。このスラスト疲労試験は、クランク軸によってスラスト軸受７に衝撃荷重がかかることを想定した試験であり、スラスト軸受７の摺動面に、回転状態にある相手軸からの軸線方向力が周期的に加えられる試験を行った。また、実施例１〜１２および比較例１〜８について、スラスト軸受７の摺動面に、クラックの発生による疲労が起こらなかった限界の応力を確認し、その結果を表１の「疲労限界応力」に示す。なお、クラックの発生の有無は、目視で確認した。
【００３１】
【表２】
0005562463.tif 000003
【００３２】
実施例１〜４は、比較例１〜８と比較して疲労限界応力が高い。これは、スラスト軸受７の摺動面に、回転状態にある相手軸からの軸線方向力が加わったとき、裏金層２の緩衝層４が弾性変形することにより、摺動層１と裏金層２の中間層３との界面に発生するせん断応力が小さくなるためと推測する。
【００３３】
また、実施例５は、実施例１〜４より、さらに疲労限界応力が高くなる。これは、裏金層２中に銅相８が分散した組織であるため、焼結時に摺動層１と裏金層２の中間層３との界面において、摺動層１の銅合金と裏金層２の中間層３中の銅相８とが接する部分で、Ｃｕ原子が相互拡散し、摺動層１と裏金層２の中間層３との接合強度が高められたためと推測する。
【００３４】
また、実施例６〜９は、実施例５より、さらに疲労限界応力が高くなる。これは、摺動層１の銅合金及び裏金層２の中間層３の銅合金相８が拡散成分であるＳｎ、Ｚｎ、Ｎｉを含んでいるためであり、焼結時に摺動層１と裏金層２の中間層３の界面において、摺動層１の銅合金と裏金層２の中間層３中の銅合金相８との間で、Ｃｕ原子だけでなく、これら拡散成分であるＳｎ、Ｚｎ、Ｎｉの原子も相互拡散し、摺動層１と裏金層２の中間層３との接合強度が高められたためと推測する。
【００３５】
また、実施例１０〜１２は、摺動層１の銅合金と裏金層２の中間層３中の銅合金相８が同じ拡散成分（Ｓｎ、Ｚｎ、Ｎｉのいずれか）を含むようにしてあるが、このようにすると、摺動層１の銅合金と裏金層２の中間層３中の銅合金相８との間での拡散成分の相互拡散がより起こりやすくなるため、さらに疲労限界応力が高くなる。
【００３６】
一方、比較例１は、実施例１〜１２と比較して低い応力で、裏金層の内部から疲労が起こった。これは、裏金層が全体的に空孔を多く含んでいることで、裏金層の強度が低すぎて、低い応力でも裏金層に疲労が起きやすいためと推測する。また、比較例２は、実施例１〜１２と比較して低い応力で、摺動層の疲労が起こった。これは、裏金層に緩衝層が形成されておらず、応力が加わったときの摺動層と裏金層との界面でのそれぞれの層の弾性変形量が大きく、それらの弾性変形量の差が大きくなり、その界面に発生するせん断応力が大きくなったためと推測する。
【００３７】
また、比較例３〜５は、実施例１〜１２と比較して低い応力で、摺動層に疲労が起こった。これは、緩衝層厚さ／総厚として２〜２０％の範囲、又は、摺動層の空孔率として１０〜５０％の範囲のいずれか一方又は両方が範囲の下限よりも低くなっており、摺動層と裏金層との界面に発生するせん断応力を抑制する効果が十分でなくなったためと推測する。また、比較例６〜８は、実施例１〜１２と比較して低い応力で、緩衝層に疲労が起こった。これは、緩衝層厚さ／総厚として２〜２０％の範囲、又は、摺動層の空孔率として１０〜５０％の範囲のいずれか一方又は両方が範囲の上限を超えており、緩衝層自体の強度が低くなることで疲労してしまったと推測する。
【００３８】
なお、本実施形態では、裏金層２の表面の全面に摺動層１を形成したスラスト軸受７を示したが、これに限定されない。例えば、裏金層２の表面の一部に摺動層１を形成するようにしてもよい。また、摺動層１の厚さは、スラスト軸受７の摺動面の全面に亘って一定に設定される場合が一般的であるが、これに限定されることなく、部分的に摺動層１の厚さを変えるようにしてもよい。同じく、緩衝層４の厚さも、スラスト軸受７の背面の全面に亘って一定に設定される場合が好適であるが、これに限定されることなく、部分的に緩衝層４の厚さを変えるようにしてもよい。
【符号の説明】
【００３９】
１  摺動層
２  裏金層
３  中間層
４  緩衝層
５  鉄又は鉄合金相
６  空孔
７  スラスト軸受
８  銅又は銅合金相
【要約】
【課題】  摺動時に加わるクランク軸の軸線方向力により界面に発生するせん断応力を低下させ、摺動層の疲労損傷を防ぐことが可能なスラスト軸受を提供する。
【解決手段】  裏金層２と、該裏金層２の表面側に接合された摺動層１とからなるスラスト軸受７において、裏金層２は、摺動層１が接合される中間層３と、裏金層２の背面側に配設された緩衝層４とから構成されている。この緩衝層４には、空孔が形成されており、緩衝層４の空孔率を１０〜５０％にすると、クランク軸の軸線方向力による緩衝層４の弾性変形量が大きくなる。これにより、クランク軸の軸線方向力による摺動層１と裏金層２の中間層３との界面での弾性変形量の差が相対的に小さくなるため、界面に発生するせん断応力が小さくなり、摺動層１の疲労損傷を防ぐことができる。
【選択図】  図１【図１】
0005562463.tif 000004
【図２】
0005562463.tif 000005
【図３】
0005562463.tif 000006
【図４】
0005562463.tif 000007
【図５】
0005562463.tif 000008
【図６】
0005562463.tif 000009